СПОСОБ ПОЛУЧЕНИЯ ПИРОКСИЛИНОВОГО СФЕРИЧЕСКОГО ПОРОХА ДЛЯ 7,62 мм СПОРТИВНОГО ПАТРОНА

Способ получения пироксилинового сферического пороха для 7,62 мм спортивного патрона, включающий приготовление порохового лака при перемешивании в водной среде смеси нитроцеллюлозы с возвратно-технологическими отходами совместно с дифениламином и растворителем-этилацетатом, диспергирование порохового лака на сферические частицы и удаление этилацетата, отличающийся тем, что в реактор заливают 4,5…5,6 мас. частей воды по отношению к нитроцеллюлозе, загружают 1 мас. часть нитроцеллюлозы с содержанием оксида азота 212,7…214,0 мл NO/г и до 30 мас.% возвратно-технологических отходов от предшествующих операций, при перемешивании заливают 3,8…5,2 мас.частей растворителя - этилацетата, загружают к массе нитроцеллюлозе 0,5…0,8 мас.% дифениламина, ведут приготовление порохового лака при температуре 55…68°С в течение 60…80 мин , а затем после ввода защитного коллоида - клея мездрового в количестве 0,8…1,2 мас.% и 0,4…0,8 мас.% декстрина по отношению к воде, ведут дробление порохового лака на сферические частицы в течение 70…90 мин при температуре в реакторе 55…68°С, вводят по отношению к воде 2,2…2,5 мас.% сернокислого натрия и ведут перемешивание в течение 30…40 мин при температуре в реакторе 60…68°С, отгонку растворителя из пороховых элементов ведут по температуре теплоносителя, подаваемого в рубашку реактора, при этом в течение 10…15 мин температуру теплоносителя поднимают до 82…86°С и ведут выдержку, отгоняют 70…75 мас.% растворителя, после чего в течение 10…15 мин температуру теплоносителя поднимают до 94…98°С и ведут выдержку до достижения температуры смеси в реакторе 94…96°С.